(57)【要約】【課題】  透明性、密着性、各種耐性、バリア性、低比誘電率等の諸特性に加え、平坦性に優れたオーバーコート層を有するＩＰＳ方式の液晶表示装置用カラーフィルタを提供する。【解決手段】  遮光部として形成されたブラックマトリクス層と画素として形成されたカラーフィルタ層を有し、この上に塗工したオーバーコート層を有する液晶表示装置用カラーフィルタにおいて、該オーバーコート層が、ガラス転移点が１００℃以下となるような成分を含む組成分を溶媒に溶解することによって混合した塗工液を加熱硬化させることにより形成されたことを特徴とする液晶表示装置用カラーフィルタとすること。【選択図】なし【特許請求の範囲】
【請求項１】
遮光部として形成されたブラックマトリクス層と画素として形成されたカラーフィルタ層を有し、この上に塗工したオーバーコート層を有する液晶表示装置用カラーフィルタにおいて、
該オーバーコート層が、ガラス転移点が１００℃以下となるような成分を含む組成分を溶媒に溶解することによって混合した塗工液を加熱硬化させることにより形成されたことを特徴とする液晶表示装置用カラーフィルタ。
【請求項２】
前記ガラス転移点が１００℃以下となるような成分の、ゲルパーミエーションクロマトグラフィ分析より求められるポリスチレン換算の重量平均分子量が２０００〜７０００であることを特徴とする請求項１記載の液晶表示装置用カラーフィルタ。
【請求項３】
前記ガラス転移点が５０〜９０℃であることを特徴とする請求項１または請求項２記載の液晶表示装置用カラーフィルタ。
【請求項４】
前記オーバーコート層の比誘電率が４．０以下であることを特徴とする請求項１乃至３のいずれかに記載の液晶表示装置用カラーフィルタ。
【請求項５】
請求項１乃至４のいずれかに記載のカラーフィルタを有することを特徴とする液晶表示装置。
【請求項６】
前記液晶表示装置が横電界駆動方式であることを特徴とする請求項５記載の液晶表示装置。
【発明の詳細な説明】
【技術分野】
【０００１】
本発明は横電界駆動（Ｉｎ−Ｐｌａｎｅ    Ｓｗｉｔｃｈｉｎｇ：ＩＰＳ）方式の液晶表示装置に好適な平坦性に優れたオーバーコート層を有するカラーフィルタに関する。
【背景技術】
【０００２】
液晶表示装置用カラーフィルタはガラス等の透明基板上に、画素として、染料又は顔料を含有する天然タンパク、アクリル樹脂等からなる着色層（以下、カラーフィルタ層という）を有しており、このカラーフィルタ層の平坦化の向上、耐熱性、耐湿性、耐薬品性等の向上、カラーフィルタ層からの溶出物の防止（バリア性）等の目的からオーバーコート層を設けてある。
【０００３】
オーバーコート層に求められる特性としては、耐熱性、耐薬品性、平坦性、バリア性の他に透明性、カラーフィルタ層との密着性、封止材との接着性等が挙げられ、従来、熱硬化型アクリル系樹脂、ウレタン系樹脂、ポリグリシジルメタクリレート系樹脂、シリカ系の無機コート材等が使用されてきた。しかしながら、熱硬化型アクリル系、ウレタン系樹脂は耐熱性、密着性が低く、ポリグリシジルメタクリレート系、シリカ系の無機コート材樹脂は密着性が低いといった問題があり、上記の特性すべてを満足するバランスのよい材料は無かった。
【０００４】
また、近年、液晶表示装置の最大の欠点である、見る角度によって表示画像が変化してしまうという視野角特性の改善が試みられているが、各種の視野角特性の改善方式の中で、ＩＰＳ方式のＴＦＴ液晶表示装置が注目されいる。このＩＰＳ方式の場合、カラーフィルタ上に設けていたインジウムチンオキシド（ＩＴＯ）等からなる透明電極の形成が必ずしも必要でないため、液晶とカラーフィルタが直接触れることになる。そこで、従来の透明性、密着性、各種耐性、バリア性等の特性に加えて、オーバーコート層に要求される特性として表示機能の安定化のため、低比誘電率という電気特性も要求されるようになった。
【発明の開示】
【発明が解決しようとする課題】
【０００５】
本発明はそのような問題点を解決するためになされたものであり、その課題とするところは、透明性、密着性、各種耐性、バリア性、低比誘電率等の諸特性に加え、液晶表示画面において表示の応答速度が落ち、残像が残ってしまうという表示劣化を軽減、回避させるために平坦性に優れたオーバーコート層を有する液晶表示装置用カラーフィルタ及び平坦性に優れたオーバーコート層を形成することができるオーバーコート用樹脂組成物を提供することにある。
【課題を解決するための手段】
【０００６】
本発明は上記課題を達成するためになされたものであり、請求項１に記載の発明は、  遮光部として形成されたブラックマトリクス層と画素として形成されたカラーフィルタ層を有し、この上に塗工したオーバーコート層を有する液晶表示装置用カラーフィルタにおいて、該オーバーコート層が、ガラス転移点が１００℃以下となるような成分を含む組成分を溶媒に溶解することによって混合した塗工液を加熱硬化させることにより形成されたことを特徴とする液晶表示装置用カラーフィルタである。
【０００７】
請求項２に記載の発明は、前記ガラス転移点が１００℃以下となるような成分の、ゲルパーミエーションクロマトグラフィ分析より求められるポリスチレン換算の重量平均分子量が２０００〜７０００であることを特徴とする請求項１記載の液晶表示装置用カラーフィルタである。
【０００８】
請求項３に記載の発明は、前記ガラス転移点が５０〜９０℃であることを特徴とする請求項１または請求項２記載の液晶表示装置用カラーフィルタである。
【０００９】
請求項４に記載の発明は、前記オーバーコート層の比誘電率が４．０以下であることを特徴とする請求項１乃至３のいずれかに記載の液晶表示装置用カラーフィルタである。
【００１０】
請求項５に記載の発明は、請求項１乃至４のいずれかに記載のカラーフィルタを有することを特徴とする液晶表示装置である。
【００１１】
請求項６に記載の発明は、前記液晶表示装置が横電界駆動方式であることを特徴とする請求項５記載の液晶表示装置である。
【発明の効果】
【００１２】
本発明により、透明性、密着性、各種耐性、バリア性、低比誘電率等の諸特性に加え、液晶表示画面において表示の応答速度が落ち、残像が残ってしまうという表示劣化を軽減、回避させるために平坦性に優れたオーバーコート層を有するＩＰＳ方式の液晶表示装置用カラーフィルタ及び平坦性に優れたオーバーコート層を形成することができるオーバーコート用樹脂組成物を提供することができた。
【発明を実施するための最良の形態】
【００１３】
本発明における酸基を有するモノマーとしては、アクリル酸、メタクリル酸、イタコン酸、クロトン酸、ビニル安息香酸又は（メタ）アクリル酸のカプロラクトン付加物、ヒドロキシアルキル（メタ）アクリレートに無水フタル酸等の酸無水物を付加させたものが挙げられるが、耐熱性、密着性、透明性、平坦性の点からアクリル酸が特に好ましい。
【００１４】
本発明におけるＢ成分である分子内にエポキシ基を少なくとも１以上有する化合物としては、脂環型エポキシ樹脂、ポリアルコール型エポキシ樹脂、ポリグリコール型エポキシ樹脂、ビスフェノールＡ又はＦ型エポキシ樹脂、テトラヒドロキシフェニルエタン型エポキシ樹脂、ポリオレフィン型エポキシ樹脂、フェノールノボラック系エポキシ樹脂、メチレンシクロヘキサンオキシド、シクロヘプテンエポキシド、１、２−エポキシシクロヘキサン等が挙げられるが、耐熱性、密着性、電気特性（比誘電率）の点から特にテトラヒドロキシフェニルエタン型が好ましい。
【００１５】
本発明におけるＡ成分とＢ成分の混合比としては、Ａ成分の共重合体１００重量部に対し、Ｂ成分の分子内にエポキシ基を少なくとも１以上有する化合物３０〜２００重量部を混合することが望ましい。Ａ成分が少なすぎると硬化が不十分となるため、密着性、バリア性、耐薬品性が不十分となる傾向があり、逆に多すぎると比誘電率が高くなる傾向がある。
【００１６】
Ａ成分である酸基を有するモノマーと化学式（１）に表されるモノマーの共重合体における配合比は、酸基を有するモノマーの配合量が共重合体の１０〜７０重量％であることが望ましい。酸基を有するモノマーの配合比が大きすぎると耐熱性が低下する傾向があり、また小さすぎると密着性が低下する傾向がある。
【００１７】
【化１】
2006126872.tif 000002
【００１８】
本発明における酸基を有するモノマーと化学式（１）で表されるモノマーの共重合体は、ガラス転移点が１００℃以下となるように２つのモノマーを配合する。ガラス転移点を低くすることにより、加熱硬化時における温度上昇の熱でリフロー性が生じ、平坦性が向上する。しかし、ガラス転移点は低すぎてはタック性が生じるため、ガラス転移点は５０〜９０℃が好ましい。
【００１９】
本発明における酸基を有するモノマーと化学式（１）で表されるモノマーの共重合体の重量平均分子量は、重量平均分子量が大きいとカラーフィルタ層上でのフロー性が悪く、平坦性が低下する。逆に小さすぎては、耐薬品性が不十分となる傾向があるため、ポリスチレン換算で重量平均分子量が２０００〜７０００が好ましい。尚、重量平均分子量とは、東ソー（株）製のＨＬＣ−８１２０を用い、ゲルパーミエーションクロマトグラフィ分析を行って、ポリスチレン換算により求られたものをいう。
【００２０】
更に、塗工液には上述したＡ、Ｂ成分の他に、必要に応じて接着性をより向上させるシランカップリング剤の添加が可能で、メチルトリメトキシシラン、ビニルトリメトキシシラン、γ−メタクロイルオキシプロピルトリメトキシシラン、γ−グリシドキシプロピルトリメトキシシラン、γ−グリシドキシプロピルメチルジエオキシシラン、β−（３，  ４−エポキシシクロヘキシル）エチルトリメトキシシラン等が挙げられる。
【００２１】
オーバーコート層を形成する塗工液は、上記の諸成分を均一に混合することにより得られる。これらの成分を混合するには、適当な溶媒に溶解することによって混合することが望ましい。塗工液を均一に溶解する溶剤としては、メチルイソブチルケトン、シクロヘキサノン、イソホロン、エチレングリコールジメチルエーテル、ジエチレングリコールジメチルエーテル、ジオキサン、プロピオングリコールモノエチルエーテル、プロピレングリコールモノメチルエーテル、酢酸ブチル、エチレングリコールモノメチルエーテルアセテート、エチレングリコールモノエチルエーテルアセテート、乳酸エチル、エチルベンゼン、酢酸イソペンチル、エチルセロソルブ、メチルセロソルブ等が挙げられるが、溶解性、コーティング性の点からシクロヘキサノン、ジエチレングリコールジメチルエーテルが望ましい。
【００２２】
塗工液の組成分を混合する順序は特に限定しない。また、塗工液の溶液濃度についても特に限定しないが、使用目的や基板に塗布する方法に応じて適宜選択される。一般的には溶液濃度は１０〜４０重量％程度で使用する。以上の様にして得られた塗工液をブラックマトリックス層とカラーフィルタ層からなる透明基板上に、ロールコータ、スピンコータ等により任意の厚さに塗布し、１５０℃〜２５０℃の温度で、０．５〜２時間程度硬化させるとオーバーコート層が形成される。
【実施例】
【００２３】
以下、実施例をもってより詳細に本発明を示す。
（実施例１）
冷却管、攪拌機、温度計を備えた容量１リットルの３径丸底フラスコにアクリル酸５０ｇ、ブチルメタクリレート５０ｇ、シクロヘキサノン２５０ｇを仕込み、十分に窒素置換をした後、更にアゾビスイソブチロニトリル１．５ｇを加え、溶液の温度を８０℃に昇温し５時間攪拌を続け、共重合体を得た。この共重合体の重量平均分子量はポリスチレン換算で５０００であった。また、この共重合体のガラス転移点は８０℃であった。ここで得られた共重合体溶液１００ｇに、分子内に少なくともエポキシ基を１以上有する化合物であるエピコート１０３１（商品名、油化シェルエポキシ（株））のシクロヘキサノン溶液１２％を１００ｇ加えて、よく攪拌し塗工液を得た。
【００２４】
尚、ブラックマトリックス層及びカラーフィルタ層の形成は、以下の方法により行った。透明基板として、コーニング（株）、低膨張ガラス（品番７０５９、厚さ１．１ｍｍ）を用いた。ブラックマトリックス層の材料として、黒色顔料を分散した紫外線硬化型感光制樹脂（富士ハントエレクトロニクステクノロジー（株）製、製品名（ＣＫ−２０００））をスピンコータにより、塗布・乾燥させ、フォトマスクを介して紫外線を照射し、現像処理を行いブラックマトリックス層を形成した。次に、赤色顔料を分散した紫外線硬化型感光性樹脂（富士ハントエレクトロニクステクノロジー（株）製、製品名（ＣＫ−２０００））を用い、ブラックマトリックス層形成と同様な操作を行い、赤色画素としてのカラーフィルタ層を形成した。続いて赤色画素と同様な操作を行い、緑色及び青色画素としてのカラーフィルタ層を各々形成した。
【００２５】
上記に示した方法により作製した透明基板上のカラーフィルタ層上に、塗工液をスピンコータ１０００ｒｐｍで塗布した後、２００℃、１時間で硬化させ、オーバーコート層を得た。得られたカラーフィルタは平坦性に優れ、カラーフィルタ層の平坦性を表わす段差減少率（オーバーコート層を形成前の段差を１００％とし、それに対するオーバーコート層の形成後の段差の割合）は２０％になった。また、外観上も異常はなかった。接触型の膜厚測定によると、オーバーコート層の膜厚は１μｍであった。
【００２６】
以上の様にして作製したカラーフィルタのオーバーコート層について次の試験を行った。まず、４００〜７００ｎｍの領域における透過率を測定したところ、全領域で９５％以上であった。次に、このカラーフィルタを５％ＮａＯＨと５％Ｈ２ＳＯ４の水溶液とＮ−メチル−２−ピロリジノンのそれぞれの耐薬品性を調べた。カラーフィルタをそれぞれの溶液に常温で３０分浸漬し、その後の膜厚、透過率を測定し、剥離やクラック等の発生の有無を調べたが、オーバーコート層形成の硬化後との変化は見られなかった。更に、オーバーコート層とカラーフィルタ層の密着性を調べた。テープ剥離による基盤目試験（ＪＩＳ    Ｋ−５４００）を、オーバーコート層形成の硬化後と１２０℃、２ａｔｍ、５時間のプレッシャークッカーテスト後について行った結果、いずれにおいてもオーバーコート層の剥離は認められなかったので密着性は良好ある。尚、比誘電率は３．７であり、実際にＩＰＳ方式の液晶表示装置に使用してみると表示ムラ等なく良好であり、封止剤との接着性も良好であった。
【００２７】
（実施例２）
実施例１と同様にしてアクリル酸５０ｇ、アクリル酸エチル３０ｇ、メチルアクリレート２０ｇ、シクロヘキサノン２５０ｇ、アゾビスイソブチロニトリル１．２ｇを仕込み、共重合体を得た。この共重合体の重量平均分子量はポリスチレン換算で７０００であった。また、この共重合体のガラス転移点は９０℃であった。以降も同様の操作を行い塗工液を得た後、オーバーコート層を形成した。このカラーフィルタについて同様の試験を行い、表１に示す結果を得た。
【００２８】
【表１】
2006126872.tif 000003
【００２９】
（比較例１）
実施例１と同様にフェニルマレイミド５０ｇ、グリシジルメタクリレート５０ｇ、シクロヘキサノン２５０ｇ、アゾイソブチロニトリル１．２ｇを仕込みポリスチレン換算で重量平均分子量４００００の共重合体を得た。得られた共重合体溶液１００ｇに、トリメリット酸のジグライム溶液１２％を２５ｇ加えて塗工液を得た後、オーバーコート層を形成した。このカラーフィルタについて同様の試験を行い、表１に示す結果を得た。
【００３０】
（比較例２）
実施例１と同様にグリシジルメタクリレート８５ｇ、フェニルマレイミド１５ｇ、シクロヘキサノン２５０ｇ、アゾイソブチロニトリル１ｇを仕込み、ポリスチレン換算で重量平均分子量６００００の共重合体を得た。以降も同様の操作を行い塗工液を得た後、オーバーコート層を形成した。このカラーフィルタについて同様の試験を行い、表１に示す結果を得た。